(57)【要約】【課題】１５０ｍｍ以上の厚いＡＬＣパネルの製造方法においてオートクレーブ養生中に発生するクラックを防止する。【解決手段】厚さ１５０ｍｍを超えるＡＬＣパネルの製造において、１００〜２５０μｍにピーク粒径をもつ粗粒アルミニウム粉末を発泡剤として使用し、鋳込んで１２０分経過後の生ケーキの高さ方向に収縮する割合を５％以上とする。【選択図】なし【特許請求の範囲】
【請求項１】
硅酸質原料粉末、石灰質原料粉末、セメント、水を主原料とし、発泡剤としてアルミニウム粉末を添加し水蒸気養生するＡＬＣパネルの製造方法において、該アルミニウム粉末として１００〜２５０μｍにピーク粒径をもつ粗い粒度のアルミニウム粉末を使用することを特徴とする軽量気泡コンクリートパネルの製造方法。
【請求項２】
該アルミニウム粉末の９５μｍ篩上残量が１０％未満であることを特徴とする請求項１に記載の軽量気泡コンクリートパネルの製造方法。
【請求項３】
鋳込んで１２０分経過後の生ケーキの高さ方向に収縮する割合を５％以上とすることを特徴とする請求項１または請求項２に記載の軽量気泡コンクリートパネルの製造方法。
【発明の詳細な説明】
【技術分野】
【０００１】
本発明は、建築物の壁、屋根、床などに使用される軽量気泡コンクリート（ＡＬＣ）パネルの製造方法に関するものである。
【背景技術】
【０００２】
軽量気泡コンクリート（ＡＬＣ）パネルは、内部に気泡と細孔を含む絶乾かさ比重が０．５程度と非常に軽量でありながら、強度も比較的高いという優れた性質を持つ。ＡＬＣパネル内部には補強用の鉄筋が埋設されている。ＡＬＣパネル厚さは１００ｍｍが標準的であり、７５〜１２５ｍｍが主流で、３７〜５０ｍｍの住宅用の薄型パネルや１５０ｍｍ以上の厚いＡＬＣパネルもある。
一般にＡＬＣは、珪石や珪砂などの珪酸質原料と、セメント、生石灰などの石灰質原料とを主原料とし、これに石膏、炭酸カルシウム、繰り返し原料や界面活性剤などの添加物と、適量の水と発泡剤であるアルミニウム粉末を加えて造られる。全原料を一つの鋳込ミキサーで攪拌混合し、混錬により生成されたスラリーは、アルミニウム粉末との反応で水素ガスが発生し、気泡安定剤により球状の気泡として安定化され体積膨張する。セメントおよび生石灰が原料スラリー中の水を取り込み、水和物を生成することによって、流動性のあるスラリーから流動性が無い半硬化体へと硬化して生ケーキとなる。生ケーキとなった後、１８０℃、１０気圧のオートクレーブにおいて６時間高温高圧水蒸気養生される。この養生過程において珪石等の珪酸質原料とセメントや生石灰等の石灰質原料から、珪酸カルシウム水和物のトバモライトが生成され、強度物性を付与している。
【０００３】
ここで発泡剤として使用されるアルミニウム粉末には、過去には比表面積が５．０〜６．０ｍ２／ｇで、かつ９０μｍ篩上残分が１０重量％以下、４５μｍ篩上残分が５５重量％以下のアルミニウム粉末が提案されている（例えば、特許文献１参照。）。
このアルミニウム粉末を使用して水素ガス発生開始時間をアルミニウム粉末の添加から１〜５分とすることで、補強鉄筋の上部に空洞状のクラックがないＡＬＣパネルを得ることができるとされている。
【０００４】
また、４５μｍの篩通過分が６５重量％未満であるアルミニウム粉末（例えば、特許文献２参照。）や、４４μｍ篩通過分が５０〜６５重量％で、且つ比表面積が５．０〜６．５ｍ２／ｇであり、好ましくは水面被覆面積が４５００〜５０００ｃｍ２／ｇのアルミニウム粉末などが提案されている（例えば、特許文献３参照。）。
特許文献２に開示されたアルミニウム粉末を使用すれば、ＡＬＣパネルの底面付近の層状はく離を防止でき、特許文献３に開示されたアルミニウム粉末を使用すれば、簡単な方法で水素ガスによる発泡過程での空洞の発生を抑制することができ、表面に空洞がなく外観的に優れると共に、内部の空洞も少なくて経年使用でのヒビ割れなどを防止することができるとされている。
【先行技術文献】
【特許文献】
【０００５】
【特許文献１】特開平１１−１５７９５６号公報
【特許文献２】特開２０００−１６９２５５号公報
【特許文献３】特開２００１−１３０９７７号公報
【発明の概要】
【発明が解決しようとする課題】
【０００６】
１５０ｍｍ以上の厚いＡＬＣパネルではオートクレーブ養生中にクラックが発生する問題あった。ブロックの内外圧力差が原因と考えられるが、厚さ１５０ｍｍを超えるＡＬＣパネルのクラックを抑制するＡＬＣパネルの製造方法はまだ知られていない。
本発明はオートクレーブ養生中に発生するクラックの発生を抑える手段を提供することを目的とする。
【課題を解決するための手段】
【０００７】
生ケーキの高さ方向の収縮が大きいことがクラック抑制に効果的であると考えられるが、生ケーキの高さ方向に収縮する割合を調整し、オートクレーブ養生中に発生するクラックの発生を抑える手段はまだ知られていない。
本発明者は、粒度の粗いアルミニウム粉末を原料とすることが有効であり、生ケーキの高さ方向に収縮する割合を５％以上とすることで、オートクレーブ養生中に発生するクラックの発生を抑えることが出来ることを見出した。生ケーキの高さ方向の収縮は余分なアルミニウム粉末発泡力の放出である。生ケーキの高さ方向の収縮が大きい場合は、生ケーキに微細な縦方向の連通孔ができ、通気性がよくなるためと思われる。
すなわち本発明では、硅酸質原料粉末、石灰質原料粉末、セメント、水を主原料とし、発泡剤としてアルミニウム粉末を添加し水蒸気養生するＡＬＣパネルの製造方法において、アルミニウム粉末として１００〜２５０μｍにピーク粒径をもつ粗い粒度のアルミニウム粉末を使用する。
本発明においては、該アルミニウム粉末の９５μｍ篩上残量は１０％未満であることが好ましい。
【０００８】
さらに本発明は、上記に記載のアルミニウム粉末を使用して、軽量気泡コンクリートパネルを製造するにあたり、生ケーキの高さ方向に収縮する割合を５％以上とする軽量気泡コンクリートパネルの製造方法である。
【発明の効果】
【０００９】
本発明はＡＬＣの製造方法に関するものであり、厚さ１５０ｍｍを超えるＡＬＣパネルの製造において、１００〜２５０μｍにピーク粒径をもつ粗粒アルミニウム粉末を原料として、生ケーキの高さ方向に収縮する割合を５％以上とすることで、ＡＬＣのオートクレーブ養生中に発生するクラックの発生を抑えることが出来るので、厚いＡＬＣパネルを確実に歩留まり良く得ることができる。
【図面の簡単な説明】
【００１０】
【図１】鋳込み後の経過時間と発泡高さの関係を示す図である。
【図２】アルミニウム粉末の粒度分布曲線を示す図である。
【図３】アルミニウム粉末の累積粒度分布曲線を示す図である。
【発明を実施するための最良の形態】
【００１１】
ＡＬＣパネルは、珪石、石灰質原料としての生石灰、セメント、繰り返し原料を混合し、これらの固体原料合計１００重量部に対して水６０重量部と発泡剤としてのアルミニウム粉末及び少量の界面活性剤を加え、混練してスラリーを作成して、該スラリーが石灰質原料の水和により硬化した後、１８０℃、１０気圧のオートクレーブにおいて６時間程度高温高圧水蒸気養生を施して製造する。
【００１２】
ここで使用するアルミニウム粉末は、一般的にはたとえばアルミニウム箔をクラッシャーによりシュレッダー加工して平均粒径２〜３ｍｍのチップ状に切り刻み、粉砕助剤として工業ガソリンであるミネラルスピリットを混合して粉砕機で粉砕した後、熱処理して粉砕助剤を分離する方法により行われている。
このようにして得られるアルミニウム粉末は、９０μｍ篩上が１０重量％以下、４４μｍ篩下が５０〜６５重量％で、且つ比表面積が５.０〜６.５ｍ２／ｇで、粒子の表面形状が滑らかなアルミニウム粉末である。このアルミニウム粉末の平均粒径（累積粒度分布５０％となる粒径）は、１００μｍ未満の３５〜６０μｍである。
【００１３】
厚さ３７〜５０ｍｍの住宅用の薄型パネルや、厚さ７５〜１２５ｍｍの通常のＡＬＣパネルでは欠陥の無い健全なＡＬＣパネルが得られるが、厚さ１５０ｍｍを超えるＡＬＣパネルになると、オートクレーブ養生中にクラックが発生するようになる。
原料に水を加えて混練されたスラリーは、アルミニウム粉末との反応で水素ガスを発生し、気泡安定剤により球状の気泡となって安定化し体積膨張する。
アルミニウム粉末から発生する気泡は、直径約０．３ｍｍ以下の微細なものとなっているが、１５０ｍｍ以上の厚いパネルではブロックの内外圧力差が原因で気泡が大きく成長できないので、内部歪みが蓄積するためにクラックが発生するものと考えられる。
【００１４】
クラックの発生は生ケーキの高さ方向の収縮により予見することができる。生ケーキの高さ方向の収縮は、余分なアルミニウム粉末による発泡力の放出であり、生ケーキの高さ方向の収縮が大きい場合は、生ケーキに微細な縦方向の連通孔があり、通気性がよくなるものと思われる。縦方向の連通孔ができればそこで歪みが解放されるため、オートクレーブ養生中のクラック発生が抑制されることになる。
【００１５】
そこで生ケーキの高さ方向の収縮要因について種々検討した結果、発泡剤として使用するアルミニウム粉末の粒度が大きく影響していることを突き止めた。
すなわち、オートクレーブ養生中のクラック発生を抑制するには、粒度の粗いアルミニウム粉末を原料とすることが有効であることを見いだして本発明に至った。
従来のアルミニウム粉末のピーク粒径（粒度分布曲線の頂点が位置する粒径）は、１００μｍ未満（たとえば、３５〜６０μｍ）であるのに対して、本発明ではピーク粒径が１００〜２５０μｍの粗粒アルミニウム粉末を原料として使用する。
【００１６】
ピーク粒径が１００〜２５０μｍの粗粒アルミニウム粉末を発泡剤として使用すれば、ＡＬＣパネルの製造行程で生ケーキの高さ方向に収縮する割合が５％以上となり、オートクレーブ養生中のクラック発生を抑制することができる。
１００〜２５０μｍにピーク粒径を有する粗粒アルミニウム粉末は、９５μｍ篩上残量が１０％未満であることが好ましい。
スラリーとアルミニウム粉末との反応を促進させ、細かく均一な水素ガス気泡の発生を促進させるためである。
このような粗粒アルミニウム粉末は湿式粉砕工程で、粉砕媒体と原料アルミニウム粉との混合割合、粉砕ミルの回転速度、粉砕時間等を調節して粗めの粉砕をすることにより得られる。
【００１７】
ここで、生ケーキの高さ方向の収縮割合とは、生ケーキの最大発泡高さから鋳込後１２０分経過した時点の生ケーキの発泡高さの差の割合のことである。計算式を下記（１）式に示す。
（生ケーキの最大発泡高さ−鋳込後１２０分経過した時の生ケーキの発泡高さ）×１００
（生ケーキの最大発泡高さ）
・・・・・（１）
上記（１）式で示される生ケーキの高さ方向の収縮割合が５％以上となれば、オートクレーブ養生中のクラック発生を抑制することができる。
【実施例１】
【００１８】
以下、実施例及び比較例により具体的に説明する。
珪石粉４５重量部、石灰質原料として生石灰粉５重量部、セメント３０重量部、繰り返し原料粉２０重量部を混合し、これらの粉体原料の合計１００重量部に水６０重量部と、平均粒径７６．７μｍ、ピーク粒径２００μｍのＡＬＣ用アルミニウム粉末Ａを０．０６重量部、及び少量の界面活性剤を加えて、混練してスラリーを作成した。該スラリーが石灰質原料の水和により硬化した後、１８０℃、１０気圧のオートクレーブにおいて６時間高温高圧水蒸気養生を施し、厚さ１５０ｍｍのＡＬＣパネルを製造し、パネルの出来上がり状態を調べた。
さらに、平均粒径６８．８μｍ、ピーク粒径１１０μｍのＡＬＣ用アルミニウム粉末Ｂ、平均粒径９６．１μｍ、ピーク粒径２４４μｍのＡＬＣ用アルミニウム粉末Ｃを使用して同様に厚さ１５０ｍｍのＡＬＣパネルを製造し、パネルの出来上がり状態を調べた。
ここで、アルミニウム粉末Ａ、Ｂ、Ｃのピーク位置を示す粒度分布曲線を図２に、累積粒度分布曲線を図３に示す。
【００１９】
比較のため発泡剤として平均粒径３６．８μｍ、ピーク粒径５２μｍのＡＬＣ用アルミニウム粉末Ｄ、平均粒径５０．３μｍ、ピーク粒径６５μｍのＡＬＣ用アルミニウム粉末Ｅ、平均粒径５９．６μｍ、ピーク粒径８５μｍのＡＬＣ用アルミニウム粉末Ｆ、及び平均粒径４４０μｍ、ピーク粒径４００μｍのＡＬＣ用アルミニウム粉末Ｇを使用して、上記と同様にして厚さ１５０ｍｍのＡＬＣパネルを製造し、パネルの出来上がり状態を調べた。
ここで、アルミニウム粉末Ｄ、Ｅ、Ｆ、Ｇのピーク位置を示す粒度分布曲線を図２に、累積粒度分布曲線を図３に併記して示す。
これらのＡＬＣパネルの製造工程で、生ケーキが高さ方向に発泡している状況をレーザー変位計にて測定し、鋳込み後１２０分間の発泡高さの変化の例を図１に示す。またレーザー変位計にて測定した鋳込み１２０分後の高さ方向の収縮率の結果及び得られたＡＬＣパネルのクラックの発生状態を、使用したアルミニウム粉末の粒径と共に表１に示す。
なお、ここで鋳込み１２０分後の高さ方向の収縮率は、前記の式（１）に従って算出したものである。
【００２０】
【表１】
2012091962.tif 000002
【００２１】
図１及び表１の結果から、粗いアルミニウム粉末Ａ〜Ｃを発泡剤として使用した実施例１〜実施例３では、最大発泡高さは低いものの、鋳込１２０分後の発泡高さが低くなり、収縮率は５％以上に達する。
これに対して通常の細かいアルミニウム粉末Ｄ〜Ｆを発泡剤として使用した比較例１〜３では、最大発泡高さは高くなるものの鋳込１２０分後の発泡高さがあまり低くならず、収縮率は大きくても４．３％に留まる。
また、極端に粗いアルミニウム粉末Ｇを発泡剤として使用した比較例４では、生ケーキの高さ方向の収縮率は大きくなるものの、ＡＬＣの密度が３８４ｇ／ｃｍ３とＪＩＳ規格（４５０ｇ／ｃｍ３〜５５０ｇ／ｃｍ３）外となり、ＡＬＣの特徴である軽量性が失われる（表１参照。）。このため、オートクレーブ養生中にクラックは発生しないものの、ＡＬＣパネルとしては不適当なものとなる。
【００２２】
以上の通り、細かいアルミニウム粉末Ｄ〜Ｆを使用した比較例のパネルにはクラックが発生したが、１００〜２５０μｍにピーク粒径をもつ粗いアルミニウム粉末Ａ〜Ｃを使用したパネルにはクラックは発生しなかった。よって、厚さ１５０ｍｍを超えるＡＬＣ製造において１００〜２５０μｍにピーク粒径をもつ粗粒アルミニウム粉末を原料として、生ケーキの高さ方向に収縮する割合を５％以上とすることで、ＡＬＣのオートクレーブ養生中に発生するクラックの発生を抑えることが出来る。
【産業上の利用可能性】
【００２３】
本発明によれば、厚さ１５０ｍｍを超えるＡＬＣ製造においてクラックの発生を抑えることができるので、建築物の壁や屋根、床などに使用される厚板ＡＬＣパネルを安価に提供することが可能となる。
【図１】
2012091962.tif 000003
【図２】
2012091962.tif 000004
【図３】
2012091962.tif 000005